(57)【要約】【目的】消臭性、調湿性或いは吸油性を保持し、包装材や介護用シーツ、内装材若しくはグリーストラップ用吸油材には極めて好適な消臭調湿紙及びその製造方法を提供する。【構成】所要の坪量に製紙された無塗工紙の一側面若しくは両側面に、平均粒径が５０μｍ以下で比表面積が８０ｍ２／ｇ以上及び塩基置換容量（ｍｅｑ／１００ｇ）が２００ｍｇ以上の人工ゼオライト粉体が、合成ゴム若しくは天然ゴムラテックスを塗着成分とする水溶性連続気泡塗着材により、人工ゼオライト粉体が少なくとも１０ｇ／ｍ２以上の塗着重量割合で塗着された構成の消臭調湿紙。【選択図】  図５
2004308087.tif 000002
【特許請求の範囲】
【請求項１】
所要の坪量に製紙された無塗工紙の一側面に、平均粒径が５０μｍ以下で比表面積が８０ｍ２／ｇ以上及び塩基置換容量（ｍｅｑ／１００ｇ）が２００ｍｇ以上の人工ゼオライト粉体が、合成ゴムラテックス若しくは天然ゴムラテックスを塗着成分とする水溶性連続気泡塗着材により、該人工ゼオライト粉体が少なくとも１０ｇ／ｍ２以上の塗着重量割合で塗着されてなることを特徴とする消臭調湿紙。
【請求項２】
無塗工紙の両側面に、該人工ゼオライト粉体がそれぞれ１０ｇ／ｍ２以上の塗着重量割合で塗着されてなる、請求項１記載の消臭調湿紙。
【請求項３】
所要の坪量で製紙された無塗工紙を塗工装置の供給ロールで供給のうえ、人工ゼオライト粉体が２０乃至４０％重量割合、合成ゴムラテックス若しくは天然ゴムラテックスからなる塗着材が１５乃至３０％重量割合、並びにオレイン酸カリウム若しくはステアリン酸アンモニウムからなる気泡剤が０．５乃至５．０％重量割合及び水からなり、且その粘度が３００乃至６０００ｃｐ（センチポアズ）に混合撹拌されてなる水溶性連続気泡塗着材を塗着装置の塗着ロールを介して無塗工紙の一側面若しくは両側面に塗着させたうえ、エアードクターやコーティングナイフ若しくはメタリングロール及びアプリケーターロール等により、人工ゼオライト粉体が実質的に１０ｇ／ｍ２以上の塗着重量となるよう調節し、而して加熱ローラーで１００乃至１８０℃に加熱せしめて連続気泡構造及び蒸散孔を形成させ乾燥させることを特徴とする消臭調湿紙の製造方法。
【請求項４】
水溶性連続気泡塗着材に、ポリオキシエチレン−ポリオキシプロピレンからなる分散材が１．５乃至５．０％重量割合で混合される請求項３記載の消臭調湿紙の製造方法。
【発明の詳細な説明】
【０００１】
【産業上の利用分野】
本発明は消臭調湿紙及びその製造方法に関するもので、更に詳しくは優れた消臭性や調湿性に加えてガス吸着性並びに吸油性も保持し、食品類の包装材を初め介護用シーツ、壁紙或いは吸油材等には最適な消臭調湿紙及びその製造方法に係るものである。
【０００２】
【従来技術】
紙は軽量で強靭なうえ印刷性を初め接着性、裁断性や吸湿性、透気性等の機能を保持するため、極めて広範囲な使用途に且多量に消費されてなるもので、大別して洋紙及び和紙に分散されるが、この内洋紙の印刷性を活用したものとしては新聞紙や雑誌、カレンダー、手帳等には新聞用紙や印刷用紙或いはグラビア用紙として使用されており、更に接着性や裁断性を活用したものではダンボール紙器や軽包装袋、封筒及び重包装袋或いはコピー用紙やＦＡＸ用紙としてダンボール紙、包装用紙、クラフト紙若しくは薄葉紙等として使用され更に一般包装用にはロール紙として使用され、且吸湿性や透気性を活用したものとしてティッシュペーパー、京花紙、トイレットペーパー、生理用紙、タオル用紙或いは化粧紙等の家庭用薄葉紙として使用されている。そしてかかる洋紙の他に障子紙、襖紙或いは特殊包装紙等には和紙も多量に使用されている。
【０００３】
ところで現状では経済発展に伴う産業規模の拡大で、多量の廃水や廃煙及び廃棄物が排出されてきており、而も高度の自動車社会化に伴い多量の排気ガスも排出されていることとも相俟って土壌、水、空気に亘ってその汚染は極限までに拡大されている。
加えて工場や店舗、事務所等の事業用建物や居住建物等においても、その内装材には合成樹脂建装材や化学塗料或いは合成樹脂接着剤等が多用されていることから、これらから滲出揮散する臭気や揮発性有機化合物等が該建物空間内に揮散滞留し数多の疾病を誘発する所謂シックハウス症候群の原因たることも解明されるに至り、社会的に大きな問題とされ既に法的規制の措置も講ぜられるに至っている。
【０００４】
これがため生産手段においては廃棄物の大幅な削減と且生産財においては環境浄化に適合しえ、而も再資源として利用できるものが要請されるもので、これがためには紙素材は極めて好適なものであるものの、現状の紙製品の保持する性能には自づと制約があり、より広範囲への使用のためには特に吸湿性や消臭性或いはガス吸着性とその分解消去が強く要請される。
【０００５】
即ち今日では高齢化とともに要介護老人が急激に増大化しており、この要介護老人を収容する介護病院や介護施設では布製若しくは紙製のシーツ類やオムツ等が多用されてなるものの、体臭や特には汚物臭が混交されて強度の悪臭が充満し介護作業環境は劣悪さを極めており、とりわけ在宅要介護老人が発生した場合にはその悪臭が居住建物全体に拡散し生活環境が著しく悪化する結果となる。
更に居住建物の内装建材等から滲出揮散される臭気や揮発性有機化合物に対しても、仮令紙素材からなる壁紙等が使用されても、僅かな吸湿性は発揮されるものの生活臭気や揮発性有機化合物等が吸着されると短時に吸着飽和し、且臭気類の混交による悪臭の再拡散や吸着に伴う揮発性有機化合物が高濃度化し、却って危険性が増大する結果ともなる。
【０００６】
加えて今日の如く食生活が外食化や中食化されることに伴って、総菜類の如く特有の臭気を有する調理済食品や半調理済食品等に用いられる軽包装袋や紙器等では臭気漏出による周囲への配慮から購買が制約される結果となっており、或いは高級果物等の紙包装においても単に外表面の保護しか期待できず、長時間に亘る包被状態によっては放散されるエチレンガスによって却って熟成が促進されるばかりか、水分の蒸散も自在になされるため短時に味覚が喪失される問題も内在している。
更に外食化や中食化の増大化に伴って、油水の混在する厨房廃水が多量に排水されるため、該廃水中の油分がグリーストラップ内で多量に分離浮上され、且これが増粘化や固化されてグリーストラップの壁面に固着重積されるため、これの清掃除去が著しく至難となり且放置すると油分が排水管内に流失して排水管の閉塞を招来し、莫大な清掃洗浄費用が強いられることともなるため、吸油性に優れ安価で交換性の良い吸油材が求められている。
【０００７】
発明者はかかる実情に鑑み鋭意研究を重ねた結果、近年に至り産業廃棄物特には石炭焼却灰よりその保持するマイナス電荷による吸油性を初め、大きな吸湿容量や臭気或いは揮発性有機化合物等有害ガスの吸着容量をも有し、而も吸着した臭気や揮発性有機化合物を併せて保持する触媒作用と且強い塩基置換性により分解消臭及び分解消去をなしえる人工ゼオライト粉体が量産化しえる段階に至ったことにより、該人工ゼオライト粉体を透湿性並びに透気性を保持する無塗工紙若しくは原紙の一側面或いは両側面に、その吸湿性や吸着性に係る微細孔隙が閉塞されぬよう塗着させて使用することにより、これら問題を解決しえることを究明し本発明に至った。
【０００８】
【発明が解決しようとする課題】
本発明は消臭性や調湿性或いは吸油性を保持し、包装材や介護用シーツ、内装材或いはグリーストラップ用吸油材等には極めて好適な消臭調湿紙及びその製造方法を提供することにある。
【０００９】
【課題を解決するための手段】
上述の課題を解決するために本発明が採用した技術的手段は、透湿性と透気性を保持する素地として所要の坪量に製紙された無塗工紙を用い、この無塗工紙の一側面に積極的な吸湿や吸着若しくは吸油を図るうえから、その接触表面積率を大きく形成させる必要上から、その平均粒径が５０μｍ以下の微粒状で且効率的に吸湿や吸着若しくは吸油を図るうえからは、十分に吸湿容量や吸着容量若しくは吸油容量の大きなものが望まれるため、その比表面積において少なくとも８０ｍ２／ｇ以上の人工ゼオライト粉体が使用される。
【００１０】
更に吸着された臭気若しくは揮発性有機化合物等有害ガスの吸着飽和による悪臭の再放散や高濃度化による危険性を防止するうえからは、該人工ゼオライト粉体が基本的に保持する触媒作用と且強い塩基置換性とにより分解消臭並びに分解消去をなし、而も長期に亘って吸着性を維持発揮させることから、その塩基置換容量（ｍｅｑ／１００ｇ）が少なくとも２００ｍｇ以上のものが選択使用される。
【００１１】
そしてこの人工ゼオライト粉体の吸湿性や吸着性及び吸油性が阻害されぬように、且強固に無塗工紙の一側面に塗着させるうえから、該人工ゼオライト粉体が２０乃至４０％重量割合に、合成ゴムラテックス若しくは天然ゴムラテックスが１５乃至３０％重量割合とオレイン酸カリウム若しくはステアリン酸アンモニウムからなる気泡剤が０．５乃至５．０％重量及び水とを混合撹拌させ、或いは更にポリオキシエチレン−ポリオキシプロピレンからなる分散材を１．５乃至５．０％重量割合で混合撹拌させて、その粘度が３００乃至６０００ｃｐ（センチポアズ）の水溶性連続気泡塗着材が用いられる。
【００１２】
而して該水溶性連続気泡塗着材を適宜塗工装置の塗着ロールを介して、無塗工紙の一側面に塗着させたうえ、エアードクターやコーティングナイフ若しくはメタリングロール及びアプリケーターロール等により、人工ゼオライト粉体が実質的に１０ｇ／ｍ２以上の塗着重量割合となるよう調節し、次いで加熱ローラーにより１００乃至１８０℃の加熱を施し、人工ゼオライト粉体の微細孔隙に吸水された水分の急激な蒸散による多数の蒸散孔と、且気泡剤の発泡による連続気泡構造塗着層の形成と乾燥をなし、以って消臭調湿紙を形成する構成に存するものであり、更に必要に際しては無塗工紙の両側面にも水溶性連続気泡塗着材を塗着せしめ、且加熱を施して蒸散孔と連続気泡構造の塗着層の形成と乾燥をなす構成に存する。
【００１３】
【作用】
本発明は上述の如き構成からなるため次のような作用を有する。即ち本発明は透湿性と透気性を有する素地として所要の坪量に製紙されてなる無塗工紙が使用されたうえ、その一側面或いは両側面にその平均粒径が５０μｍ以下で比表面積が８０ｍ２／ｇ以上及び塩基置換容量（ｍｅｑ／１００ｇ）が２００ｍｇ以上の人工ゼオライト粉体が、合成ゴムラテックスや天然ゴムラテックスを塗着成分とする水溶性連続気泡塗着材により、連続気泡構造塗着層を形成させ且人工ゼオライト粉体が少なくとも１０ｇ／ｍ２以上に塗着されて絶対吸湿容量や絶対吸着容量が膨大量に形成されてなるから、本発明を要介護老人用シーツやオムツに使用し若しくは内装用壁紙に使用し或いは総菜類等の軽包装袋や包装紙器若しくは果物等の包装紙として使用した場合には、本発明の外表面に接触する湿気がその塗着層側面から人工ゼオライト粉体に積極的に且効率的に吸湿され、而も本発明の裏面からも透湿して吸湿されるとともに、その水分が人工ゼオライト粉体の膨大数の微細孔隙内に保水され、且乾燥状態に伴い放湿がなされるため略一定の湿度に保持される。
【００１４】
更に本発明の外表面に接触する各種の臭気や揮発性有機化合物等も、その塗着層側面からは人工ゼオライト粉体に積極的且効率的に物理的な吸着がなされ、更には裏側面からも透気されて吸着されるとともに、吸着された臭気分子や揮発性有機化合物等のガス分子も、触媒作用と強い塩基置換性とにより物理化学的に分解消臭並びに分解消去がなされ且吸着飽和もなされない。
加えて本発明に接触する油類も人工ゼオライト粉体のマイナス電荷により積極的に吸油され、且絶対吸着容量とも相俟って多量の吸油がなされる。
而も本発明消臭調湿紙は無塗工紙に、人工ゼオライト粉体を合成ゴムラテックス若しくは天然ゴムラテックスを塗着成分とする水溶性連続気泡塗着材で塗着されるため、廃棄に際しては短時に崩壊しえ且再生故紙原料としても再利用できる。
【００１５】
そして本発明消臭調湿紙の製造に際しては、所要の坪量に製紙された無塗工紙を素地として用いるとともに、人工ゼオライト粉体を塗着させる水溶性連続気泡塗着材が、その比表面積が８０ｍ２／ｇ以上の吸湿吸水容量の大きな人工ゼオライト粉体が２０乃至４０％重量割合に、合成ゴム若しくは天然ゴムラテックスからなる塗着材が１５乃至３０％重量割合、オレイン酸カリウム若しくはステアリン酸アンモニウムからなる気泡剤が０．５乃至５．０％重量割合及び水からなり、或いは更にポリオキシエチレン−ポリオキシプロピレンからなる分散材が１．５乃至５．０％重量割合で、且その粘度が３００乃至６０００ｃｐに混合撹拌されてなる構成よりなるため、エアードクターコーターやナイフコーター或いはリバースロールコーター等広範な塗工装置の塗着ロールで容易に且強固に塗着がなしえるとともに、塗着された水溶性連続気泡塗着材をエアードクターやコーティングナイフ若しくはメタリングロール及びアプリケーターロール等により人工ゼオライト粉体の塗着重量も容易に調節できる。
【００１６】
而して人工ゼオライト粉体が所要の塗着重量割合に調節されたる後、１００乃至１８０℃の加熱ローラーで加熱乾燥されることに伴い人工ゼオライト粉体に多量に吸水された水分が急激に蒸散し、且水溶性連続気泡塗着材が連続発泡しつつ固化して連続気泡構造と水分の蒸散に伴う多数の蒸散孔を有する塗着層が形成され且人工ゼオライト粉体が塗着されることとなる。
【００１７】
【実施例】
以下に本発明実施例を本発明製造方法の図面とともに詳細に説明すれば、図１は本発明消臭調湿紙の素地として用いる無塗工紙１の断面説明図であって、該無塗工紙１は吸湿を初め臭気や揮発性有機化合物等のガス吸着或いは吸油等をその表面及び裏面よりなしえるものが望まれることから、透湿性や透気性を有し且人工ゼオライト粉体との塗着性や使用後の廃棄性若しくは再利用性に優れるために選択されるもので、該無塗工紙１の具体的なものとしては洋紙においては新聞用紙、包装用紙、クラフト紙、ロール紙、薄用紙、家庭用薄葉紙や加工原紙等が挙げられ、更には機械抄和紙も使用が可能である。加えて該無塗工紙１の坪量は具体的使用目的により決定されるものであるが、要介護老人用シーツやオムツ等では坪量が略１０乃至２０ｇ／ｍ２程度の柔軟なものが、一般包装紙や軽包装袋等には坪量が略３０乃至７０ｇ／ｍ２のものを、更に紙器やダンボール紙用或いは壁紙、吸油材等には坪量が略５０乃至１５０ｇ／ｍ２程度のものが使用される。
【００１８】
かくしてなる無塗工紙１の一側面１Ａには、水溶性連続気泡塗着材２が塗着され、該水溶性連続気泡塗着材２に混合されてなる人工ゼオライト粉体２０Ａが実質的に１０ｇ／ｍ２以上の塗着重量割合で、且該人工ゼオライト粉体２０Ａの吸湿性や吸着性に係る微細孔隙２１Ａが閉塞されぬよう連続気泡構造２３Ａによる塗着層２２Ａを以って塗着させるものである。
【００１９】
これがため水溶性連続気泡塗着材２には、図２に示す如く具体的使用目的において積極的且効率的に吸湿及び放湿をなす調湿性や多様な臭気類や有害ガス類を吸着させ而も分解消臭並びに分解消去、及び吸油をなすための人工ゼオライト粉体２０Ａが２０乃至４０％重量割合で混合使用されるものであるが、該人工ゼオライト粉体２０Ａには積極的吸湿と放湿及び吸着或いは吸油をなさしめるうえから、その接触表面積率が極めて大きなこと並びに塗着面を平滑に形成させるうえから、その平均粒径として５０μｍ以下望ましくは１０乃至３０μｍの人工ゼオライト粉体が選択される。
【００２０】
更に効率的吸湿や放湿及び吸着或いは吸油をなさしむるうえからは、その吸湿容量や吸着容量が大きく、且その絶対吸湿容量や絶対吸着容量も膨大量に形成されることが好ましく、これがためにはその比表面積において少なくとも８０ｍ２／ｇ以上望ましくは１２０乃至１６０ｍ２／ｇの人工ゼオライト粉体２０Ａを、使用目的によっても異なるが実質的に１０ｇ／ｍ２以上の塗着重量割合で塗着させる。
【００２１】
加えて該人工ゼオライト粉体２０Ａは図３に示す如くその比表面積に係る微細孔隙２１Ａのみの物理的吸着では、吸着時間経過とともに吸着飽和をきたし長期に亘る吸着性と消臭性も喪失される結果となる。
而しながら人工ゼオライト粉体２０Ａは本質的に触媒作用を保持するものであって、且この触媒作用と強い塩基置換性とにより吸着された臭気分子や有害ガス分子を分解消臭並びに分解消去しえる機能が発揮される。これがため該人工ゼオライト粉体２０Ａの塩基置換容量（ｍｅｑ／１００ｇ）として少なくとも２００ｍｇ望ましくは２４０乃至２８０ｍｇのものが選択使用される。
そして人工ゼオライト粉体２０Ａは通常ナトリウムイオンやカルシウムイオンで置換させたものが使用されるが、特定の臭気ガスや有害ガスの消臭や分解に際しては鉄イオンやマグネシウムイオン或いはカリウムイオンに置換させたものを適宜に選択使用すれば良い。
【００２２】
更に水溶性連続気泡塗着材２には、かかる人工ゼオライト粉体２０Ａを無塗工紙１と強固に塗着させ且連続気泡構造２３Ａの塗着層２２Ａを形成させるため、合成ゴムラテックス若しくは天然ゴムラテックスからなる塗着材２０Ｂが１５乃至３０％重量割合で混合されている。この塗着材２０Ｂに合成ゴムラテックス若しくは天然ゴムラテックスが使用される理由は、溶媒に水２０Ｅを使用するうえから該水２０Ｅに可溶で且無塗工紙１への強固な塗着性と且具体的使用目的に供されたうえ廃棄に際しての廃棄性の面から選択されるもので、合成ゴムラテックスの具体的なものとしてはアクリロニトリル−ブタジエンゴムラテックス、クロロプレンゴムラテックス、ブタジエンゴムラテックス等が挙げられる。
【００２３】
そして該水溶性連続気泡塗着材２には、該塗着材２０Ｂにより人工ゼオライト粉体２０Ａを所望の塗着重量割合で塗着させるために加熱乾燥により形成される塗着層２２Ａを連続気泡構造２３Ａで形成させるための気泡剤２０Ｃが０．５乃至５．０％重量割合で混合されている。
この気泡剤２０Ｃとしては多種のものが挙げられオレイン酸カリウムやステアリン酸アンモニウムを初めアゾジカルボンアミドやカルシウムサルファアルミネート等も考慮されるが、本発明製造方法においては特にオレイン酸カリウムやステアリン酸アンモニウムが好適である。
【００２４】
かくして人工ゼオライト粉体２０Ａが２０乃至４０％重量割合、合成ゴムラテックス若しくは天然ゴムラテックスからなる塗着材２０Ｂが１５乃至３０％重量割合、及びオレイン酸カリウムやステアリン酸アンモニウムからなる気泡剤２０Ｃが０．５乃至５．０％重量割合で混合のうえ水２０Ｅを加水して、その粘度が３００乃至６０００ｃｐ（センチポアズ）となるよう混合撹拌して水溶性連続気泡塗着材２が形成される。
加えて留意すべきことは、人工ゼオライト粉体２０Ａの平均粒径が微粒状となるにつれて人工ゼオライト粉体２０Ａの吸湿性やマイナス電荷等により分散性が悪くなることが予想されるため、かかる場合には水溶性連続気泡塗着材２に分散材２０Ｄを１．５乃至５．０％重量割合で混合させることが好適である。
かかる場合の分散材２０Ｄとしては多種のものが提案され、具体的にはリグニンスルフォン酸やスルフォン酸塩、ポリオキシエチレンアルチルエーテル、ポリオール複合体或いはポリオキシエチレン−ポリオキシプロピレン等が挙げられるが、この内ポリオキシエチレン−ポリオキシプロピレンが特に好適である。
【００２５】
而してこの水溶性連続気泡塗着材２は塗工装置３により無塗工紙１の一側面１Ａに、人工ゼオライト粉体２０Ａが実質的に１０ｇ／ｍ２以上の塗着重量割合となるよう塗着されるもので、この塗着に際しての塗工装置３には特段の制約はないが、簡便且安価に塗着がなしえる塗工装置３としては図４に示す如くエアドクターコーター３Ａ、ナイフコーター３Ｂ或いはリバースロールコーター３Ｃ等が挙げられる。
【００２６】
即ちエアードクターコーター３Ａは多種に亘る工程のものがあるが、最も簡単な工程のエアードクターコーター３Ａは、図４のＡに示すようにニップロール３０Ｂを用いるもので、供給ロール３０Ａより供給された無塗工紙１を、その一方側ロールが水溶性連続気泡塗着材２が貯留された貯留槽３０Ｃに浸漬されたニップロール３０Ｂに挟入させ、供給された無塗工紙１の一側面１Ａに所要重量割合の水溶性連続気泡塗着材２を塗着させたうえ、エアードクター３０Ｄにおいて人工ゼオライト粉体２０Ａが実質的に１０ｇ／ｍ２以上の所定重量割合に塗着されるよう調節し、而して加熱ロール３０Ｅにおいて１００乃至１８０℃の加熱温度で乾燥を施すことにより、気泡材２０Ｃを発泡させて連続気泡構造２３Ａとなし、且人工ゼオライト粉体２０Ａに吸水された水分の蒸散による多数の蒸散孔２３Ｂを有する塗着層２２Ａが形成されて本発明消臭調湿紙４が作成される。
【００２７】
図４のＢにはナイフコーター３Ｂの製造工程が示されてなるもので、該ナイフコーター３Ｂでは供給ロール３０Ａより供給された無塗工紙１を支持ロール３１Ａを経由させて、その一側面１Ａにコーティングナイフ３１Ｂにより水溶性連続気泡塗着材２を人工ゼオライト粉体２０Ａが実質的に１０ｇ／ｍ２以上の所定重量割合に塗着調節させたうえ、而して加熱ロール３０Ｅで１００乃至１８０℃の加熱温度で乾燥を施すことにより、気泡材２０Ｃを発泡させて連続気泡構造２３Ａとなし且人工ゼオライト粉体２０Ａに吸水された水分の蒸散による多数の蒸散孔２３Ｂを有する塗着層２２Ａが形成された本発明消臭調湿紙４が作成される。
【００２８】
図４のＣにはリバースロールコーター３Ｃによる製造工程が示されてなるもので、該リバースロールコーター３Ｃも多種に亘る工程のものがあるが、該図４のＣは３本リバースコーターの製造工程図であって、供給ロール３０Ａにより供給される無塗工紙の一側面１Ａには、支持ロール３１Ａを経由してアプリケーションロール３２Ａに水溶性連続気泡塗着材２を逆回転するメタリングロール３２Ｂによって所定塗着重量割合に調節のうえアプリケーションロール３２Ａ上において塗着される。
而して水溶性連続気泡塗着材２がその一側面１Ａに塗着された無塗工紙１は加熱ロール３０Ｅで１００乃至１８０℃の加熱温度で乾燥を施すことにより、気泡材２０Ｃが発泡し連続気泡構造２３Ａの形成及び人工ゼオライト粉体２０Ａに吸水された水分の蒸散による多数の蒸散孔２３Ｂを有する塗着層２２Ａが形成され本発明調湿紙４が作成される。
【００２９】
本発明消臭調湿紙４の製造方法において、その塗着速度や加熱温度等は水溶性連続気泡塗着材２の粘度や塗着重量割合及び素地としての無塗工紙１の紙質等により具体的に決定されるものである。
更に塗着層２２Ａは無塗工紙１の一側面１Ａに加えて両側面に形成させるものも同様の使用目的に供しえる。
【００３０】
図５は本発明消臭調湿紙４の拡大断面説明図であって、塗着層２２Ａにより強固に無塗工紙１に塗着された人工ゼオライト粉体２０Ａの微細孔隙２１Ａが、連続気泡構造２３Ａ並びに多数の蒸散孔２３Ｂにより阻害されることなく塗着され、且吸湿性や吸着性を発揮しえることも理解される。
【００３１】
【発明の効果】
本発明は以上述べたように本発明消臭調湿紙は無塗工紙を素地として、その一側面若しくは両側面に平均粒径が５０μｍ以下で比表面積が８０ｍ２／ｇ以上及び塩基置換容量（ｍｅｑ／１００ｇ）が２００ｍｇ以上の人工ゼオライト粉体が、少なくとも１０ｇ／ｍ２以上の塗着重量割合で、而も連続気泡構造と且多数の蒸散孔を有する塗着層により強固に塗着されてなるため、シーツやオムツ等の寝具類や壁紙等の内装材或いは食品類や果物類等の包装用として使用された場合には、湿気が積極的且効率良く吸湿され且乾燥状態に伴って放湿されるため湿度が略一定に保持され、寝具類ではムレ感や湿気感の無い快適な使用感に保持され、更に食品類や果物等の包装の場合では過剰の水分蒸散が抑制されて長時に食感や味覚が維持され、而も内装材に使用された場合には略一定の湿度に保持されて結露の発生防止とともに細菌や黴の繁殖も抑制される。
【００３２】
加えて塗着された人工ゼオライト粉体は絶対吸着容量が膨大なうえ触媒作用と且強い塩基置換性を保持するため、臭気ガスや揮発性有機化合物等の有害ガスも積極的且効率的に吸着されるとともに分解消臭並びに分解消去がなされるばかりか、吸着飽和が無くなり長期に亘って吸着性と分解消臭、分解消去機能が保持され、内装材として使用された場合には快適で安全な建物空間が創出され、更に要介護老人用シーツやオムツ等への使用においても体臭や汚物臭が確実に吸着され分解消臭されて、介護作業環境が著しく快適に保持されるとともに、使用後の廃棄に際しても自己崩壊性を有し或いは再資源利用も容易になしえる。
【００３３】
そして本発明製造方法においても、無塗工紙を素地として用い且人工ゼオライト粉体が２０乃至４０％重量割合と合成ゴムラテックス若しくは天然ゴムラテックスからなる塗着材が１５乃至３０％重量割合、及びオレイン酸カリウム若しくはステアリン酸アンモニウムからなる気泡剤が０，５乃至５．０％重量割合及び水とにより、その粘度が３００乃至６０００ｃｐに混合撹拌された水溶性連続気泡塗着材を使用するため、安全に作業がなしえるばかりか特別な塗工装置を要せずに人工ゼオライト粉体を所定重量割合で簡便に塗着でき、而も水溶性のため人工ゼオライト粉体には十分に吸水されて塗着されたうえ、加熱ロールにおいて１００乃至１８０℃に加熱乾燥が施されることにより、気泡剤が発泡して連続気泡構造を形成し且人工ゼオライト粉体に吸水された水分の蒸散に伴う多数の蒸散孔を有する塗着層が形成されるため、人工ゼオライト粉体の吸湿性や吸着性が阻害されることなく強固に塗着形成がなしえる等、極めて優れた特徴を具備した消臭調湿紙及びその製造方法である。
【図面の簡単な説明】
【図１】無塗工紙の断面説明図である。
【図２】水溶性連続気泡塗着材の混合状態を示す説明図である。
【図３】人工ゼオライト粉体の拡大説明図である。
【図４】製造方法の工程例示図である。
【図５】本発明消臭調湿紙の拡大断面説明図である。
【符号の説明】
１    無塗工紙
１Ａ  無塗工紙の一側面
２    水溶性連続気泡塗着材
２０Ａ  人工ゼオライト粉体
２０Ｂ  塗着材
２０Ｃ  気泡剤
２０Ｄ  分散材
２０Ｅ  水
２１Ａ  微細孔隙
２２Ａ  塗着層
２３Ａ  連続気泡構造
２３Ｂ  蒸散孔
３    塗工装置
３Ａ  エアードクターコーター
３０Ａ  供給ロール
３０Ｂ  ニップロール
３０Ｃ  貯留槽
３０Ｄ  エアードクター
３０Ｅ  加熱ロール
３１Ａ  支持ロール
３１Ｂ  コーティングナイフ
３Ｂ  ナイフコーター
３Ｃ  リバースロールコーター
３２Ａ  アプリケーションロール
３２Ｂ  メタリングロール
４    本発明消臭調湿紙
【図１】
2004308087.tif 000003
【図２】
2004308087.tif 000004
【図３】
2004308087.tif 000005
【図４】
2004308087.tif 000006
【図５】
2004308087.tif 000007